(57)【要約】【課題】太陽熱集熱用反射鏡における反射板のエッジ部分を研磨して形成した傾斜面に、反射層と表面塗膜の界面への水分の浸入を抑制し、反射層の腐食による反射率の低下を抑制する耐候性に優れた塗膜を均一な膜厚で形成させる。【解決手段】ガラス基板１１上に反射層１２を形成し、反射層１２上に表面塗膜１３を形成して反射板を得る積層工程と、前記反射板の表面塗膜１３を有する面１０ａと側面１０ｂで形成されるエッジ部分を研磨して傾斜面１４を形成する研磨工程と、傾斜面１４に、チクソトロピーインデックスが１．５〜１０．０の含フッ素塗料を塗布して硬化させて傾斜面塗膜１５を形成する傾斜面塗膜形成工程と、を有する太陽熱集熱用反射鏡の製造方法。【選択図】図３
2014132203.tif 000002
【特許請求の範囲】
【請求項１】
下記の積層工程、研磨工程、および傾斜面塗膜形成工程を有することを特徴とする太陽熱集熱用反射鏡の製造方法。
積層工程：ガラス基板上に反射層を形成し、該反射層上に防錆塗料を塗布して硬化させて表面塗膜を形成することにより反射板を得る工程。
研磨工程：前記反射板の表面塗膜を有する面と側面で形成されるエッジ部分を研磨して傾斜面を形成する工程。
傾斜面塗膜形成工程：前記傾斜面にチクソトロピーインデックスが１．５〜１０．０である含フッ素塗料を塗布して硬化させて傾斜面塗膜を形成する工程。
【請求項２】
前記含フッ素塗料が、架橋性基を有するフルオロオレフィン系共重合体（Ａ）、レオロジーコントロール剤（Ｂ）および溶剤（Ｃ）を含有する請求項１に記載の太陽熱集熱用反射鏡の製造方法。
【請求項３】
前記レオロジーコントロール剤（Ｂ）が、脂肪酸アミドである請求項２に記載の太陽熱集熱用反射鏡の製造方法。
【請求項４】
前記含フッ素塗料が前記架橋性基と反応する硬化剤（Ｄ）を含有する請求項２または３に記載の太陽熱集熱用反射鏡の製造方法。
【請求項５】
前記含フッ素塗料が顔料（Ｅ）を含有する請求項１〜４のいずれか一項に記載の太陽熱集熱用反射鏡の製造方法。
【発明の詳細な説明】
【技術分野】
【０００１】
本発明は、太陽熱集熱用反射鏡の製造方法に関する。
【背景技術】
【０００２】
太陽熱を利用する太陽熱集熱システムに用いられる太陽熱集熱用反射鏡としては、ガラス基板と、該ガラス基板の裏面側に形成された反射層と、該反射層上に形成された表面塗膜とを有する反射鏡が広く用いられている。この太陽熱集熱用反射鏡は、反射層が酸化されやすい銀膜により形成されており、表面塗膜によって反射層の腐食および変質を抑制している。しかし、太陽熱集熱用反射鏡は長期間、屋外で使用されることから、鏡の周縁部において、反射層と表面塗膜の界面に雨水等が浸入し、表面塗膜が剥離して反射層が腐食し、反射率が低下する問題があった。
【０００３】
この問題を防止する手段としては、表面塗膜を有する面と側面で形成されるエッジ部分に研磨を施して、表面塗膜を有する面に対して４５°程度傾斜した傾斜面を形成し、該傾斜面にエポキシ樹脂塗料を塗布して硬化させて硬化塗膜を形成する方法が検討されている。しかし、この方法では前記傾斜面に塗布したエポキシ樹脂塗料が硬化前や硬化中に流動することで均一な塗装が困難なため、形成される硬化塗膜の膜厚が不均一になって反射層の腐食を充分に抑制できない。そこで、塗料のたれを抑制する方策として、傾斜角を１０°〜２０°とした傾斜面にエポキシ樹脂塗料を塗布して硬化させて硬化塗膜を形成する方法が開示されている（特許文献１）。
【先行技術文献】
【特許文献】
【０００４】
【特許文献１】特開２０１０−１９２７１１号公報
【発明の概要】
【発明が解決しようとする課題】
【０００５】
しかし、特許文献１に記載の方法でも、傾斜面上に膜厚が均一な硬化塗膜を形成できない場合がある。また、エポキシ樹脂塗料により形成される硬化塗膜は、太陽熱集熱用反射鏡に形成する塗膜としては充分な耐候性を有しておらず、苛酷な条件で屋外に長期間暴露されることで塗膜自体が劣化して傾斜面から剥離する問題もある。
【０００６】
本発明は、反射層と該反射層上に形成された表面塗膜との界面への水分の浸入を抑制し、反射層の腐食による反射率の低下を抑制できる太陽熱集熱用反射鏡の製造方法の提供を目的とする。
【課題を解決するための手段】
【０００７】
本発明は、前記課題を解決するために以下の構成を採用した。
［１］下記の積層工程、研磨工程、および傾斜面塗膜形成工程を有することを特徴とする太陽熱集熱用反射鏡の製造方法。
積層工程：ガラス基板上に反射層を形成し、該反射層上に防錆塗料を塗布して硬化させて表面塗膜を形成することにより反射板を得る工程。
研磨工程：前記反射板の表面塗膜を有する面と側面で形成されるエッジ部分を研磨して傾斜面を形成する工程。
傾斜面塗膜形成工程：前記傾斜面にチクソトロピーインデックスが１．５〜１０．０である含フッ素塗料を塗布して硬化させて傾斜面塗膜を形成する工程。
［２］前記含フッ素塗料が、架橋性基を有するフルオロオレフィン系共重合体（Ａ）、レオロジーコントロール剤（Ｂ）および溶剤（Ｃ）を含有する［１］に記載の太陽熱集熱用反射鏡の製造方法。
［３］前記レオロジーコントロール剤（Ｂ）が、脂肪酸アミドである［２］に記載の太陽熱集熱用反射鏡の製造方法。
［４］前記含フッ素塗料が前記架橋性基と反応する硬化剤（Ｄ）を含有する［２］または［３］に記載の太陽熱集熱用反射鏡の製造方法。
［５］前記含フッ素塗料が顔料（Ｅ）を含有する［１］〜［４］のいずれか一項に記載の太陽熱集熱用反射鏡の製造方法。
【発明の効果】
【０００８】
本発明の太陽熱集熱用反射鏡の製造方法によれば、反射層と該反射層上に形成された表面塗膜を有する反射板のエッジ部分を研磨して形成した傾斜面に、耐候性に優れた均一な塗膜を有する太陽熱集熱用反射鏡が得られる。
【図面の簡単な説明】
【０００９】
【図１】本発明の太陽熱集熱用反射鏡の製造方法における積層工程を示した概略断面図である。
【図２】本発明の太陽熱集熱用反射鏡の製造方法における研磨工程を示した概略断面図である。
【図３】本発明の太陽熱集熱用反射鏡の製造方法における傾斜面塗膜形成工程を示した概略断面図である。
【発明を実施するための形態】
【００１０】
本発明においては、単量体が重合することで直接形成される重合単位と、単量体の重合によって形成される重合単位の一部を化学変換することで得られる重合単位とを総称して「単位」という。また、本発明におけるチクソトロピーインデックスとは、２５℃における、Ｅ型粘度計による回転数が５ｒｐｍのときの粘度（η５ｒｐｍ）と、回転数が５０ｒｐｍのときの粘度（η５０ｒｐｍ）の粘度比（η５ｒｐｍ／η５０ｒｐｍ）である。また、本明細書中における（メタ）アクリル酸とは、メタクリル酸またはアクリル酸を意味する。（メタ）アクリレートについても同様である。
【００１１】
本発明の太陽熱集熱用反射鏡の製造方法は、太陽熱を集めて熱エネルギーとして利用する太陽熱集熱システムにおける太陽光を反射する鏡を製造する方法である。以下、本発明の太陽熱集熱用反射鏡の製造方法の一例を図１〜３に基づいて詳細に説明する。本実施形態の太陽熱集熱用反射鏡の製造方法としては、下記の工程を有する方法が挙げられる。
積層工程：図１に示すように、ガラス基板１１上に反射層１２を形成し、反射層１２上に防錆塗料を塗布して硬化させて表面塗膜１３を形成して反射板１０Ａを得る工程。
研磨工程：反射板１０Ａの表面塗膜１３を有する面１０ａと側面１０ｂで形成されるエッジ部分１０ｃを研磨して、図２に示すように、傾斜面１４を形成する工程。
傾斜面塗膜形成工程：傾斜面１４にチクソトロピーインデックスが１．５〜１０．０である含フッ素塗料を塗布して硬化させ、図３に示すように、傾斜面塗膜１５を形成することで太陽熱集熱用反射鏡１０（以下、「反射鏡１０」と記す。）を得る工程。
反射鏡１０は、ガラス基板１１側の面を太陽光が照射される面、表面塗膜１３側の面を裏面として使用され、反射層１２のガラス基板１１側が反射面となる。
【００１２】
積層工程：
図１に示すように、ガラス基板１１上に反射層１２を形成した後、反射層１２上に防錆塗料を塗布して硬化させて表面塗膜１３を形成する。本発明において、反射層１２上に防錆塗料を塗布するとは、反射層１２の表面に直接防錆塗料を塗布する形態に加えて、反射層１２の表面に後述する金属保護層等の他の層を形成し、該他の層の表面に防錆塗料を塗布することで、反射層１２上に間接的に防錆塗料を塗布する形態も含む。
【００１３】
ガラス基板１１としては、鏡用の公知のガラスが使用でき、たとえば、ソーダライムガラス等が挙げられる。
ガラス基板１１の厚みは、０．５〜１０ｍｍが好ましい。
【００１４】
反射層１２は、太陽光を反射する層であり、無電解メッキ法、真空蒸着法、スパッタ法等により形成できる。反射層１２を形成する材料としては、金属および金属酸化物からなる群から選ばれる少なくとも１種が好ましい。反射層１２を形成する金属、金属酸化物は、反射層とした時に高い反射率を確保できるものであれは特に限定されない。
反射層１２が金属からなる場合、該金属としては、チタン、モリブデン、マンガン、アルミニウム、銀、銅、金およびニッケルからなる群から選ばれる少なくとも１種の元素を含有することが好ましく、特に銀を含有することが好ましい。その場合の反射層１２における銀の含有量は、６０質量％以上が好ましく、１００質量％が特に好ましい。反射層１２が金属酸化物からなる場合、該金属酸化物は１種でもよく、２種以上でもよい。金属酸化物としては、酸化チタンが好ましい。また、反射層１２は、金属および金属酸化物の両方を含有する層であってもよい。
反射層１２の厚みは、５００〜２０００ｍｇ／ｍ２が好ましい。
【００１５】
本発明においては、反射層１２と表面塗膜１３の間に、反射層１２を保護する目的で金属保護層を設けてもよい。金属保護層は、たとえば、反射層１２を銀層とする場合に銀の酸化を抑制する目的で設ける。金属保護層を形成する金属としては、銅、ニッケル、ニッケル合金、スズ、スズ合金等が挙げられる。
反射層１２と表面塗膜１３の間に金属保護層を設ける場合、ガラス基板１１側から、反射層１２である銀層と、金属保護層である銅層を積層する形態が好ましい。この場合、銀層の厚みを３００〜１５００ｍｇ／ｍ２、銅層の厚みを３０〜１０００ｍｇ／ｍ２とすることがより好ましい。
【００１６】
表面塗膜１３は、防錆塗料を塗布し、硬化させることにより形成する。
防錆塗料は、反射層１２に錆が発生することを抑制する塗膜を形成する塗料であり、たとえば、樹脂成分、防錆顔料および硬化剤を含有する塗料組成物が挙げられる。また、防錆塗料は、必要に応じて、溶剤、硬化触媒、レオロジーコントロール剤等を含有させてもよい。
【００１７】
樹脂成分としては、たとえば、アクリル樹脂、ポリエステル樹脂、ポリウレタン樹脂、アルキッド樹脂、フッ素樹脂、エポキシ樹脂、ポリエーテル樹脂等が挙げられる。なかでも、反射層１２または金属保護層との密着性に優れることから、アクリル樹脂、アルキッド樹脂、ポリウレタン樹脂、エポキシ樹脂が好ましく、耐湿性に優れ、顔料の溶出を抑制しやすいことから、エポキシ樹脂がより好ましい。防錆塗料に含まれる樹脂成分は１種であってもよく、２種以上であってもよい。
【００１８】
防錆顔料は、反射層１２の腐食や変質を防止するための顔料である。防錆顔料としては、環境への負荷が少ない無鉛防錆顔料が好ましい。無鉛防錆顔料としては、シアナミド亜鉛、酸化亜鉛、リン酸亜鉛、リン酸カルシウムマグネシウム、モリブデン酸亜鉛、ホウ酸バリウム、シアナミド亜鉛カルシウム等が挙げられる。防錆塗料に含まれる防錆顔料は１種であってもよく、２種以上であってもよい。
【００１９】
硬化剤は、前記樹脂成分と架橋反応して化学結合（架橋）を形成するものであり、前記樹脂成分の種類に応じて適宜選定すればよく、たとえば、多価イソシアネート系硬化剤、ブロック多価イソシアネート系硬化剤、アミノ系硬化剤等が挙げられる。防錆塗料に含まれる硬化剤は１種であってもよく、２種以上であってもよい。
【００２０】
多価イソシアネート系硬化剤としては、２個以上のイソシアネート基を有する多価イソシアネート化合物が挙げられる。多価イソシアネート化合物としては、例えば、エチレンジイソシアネート等の脂肪族多価イソシアネート化合物；イソホロンジイソシアネート等の脂環族多価イソシアネート化合物；ｍ−キシレンジイソシアネート等の無黄変性芳香族イソシアネート化合物等が挙げられる。多価イソシアネート化合物は変性体を用いてもよく、たとえば、ウレタン変性体、ウレア変性体、イソシアヌレート変性体、ビューレット変性体、アロファネート変性体、カルボジイミド変性体等が挙げられる。
ブロック多価イソシアネート系硬化剤としては、多価イソシアネート化合物のイソシアネート基が、加熱等により脱保護できる基で保護された化合物等が挙げられる。たとえば、多価イソシアネート化合物に、アルコール、カプロラクタム、ＭＥＫオキシム、有機酸エステル等の公知のブロック剤を反応させてイソシアネート基を保護した化合物等が挙げられる。
アミノ系硬化剤としては、たとえば、アミノプラスト、尿素樹脂、メラミン樹脂等が挙げられる。
【００２１】
溶剤は、防錆塗料の各成分を溶解または分散できるものであれば特に限定されない。溶剤としては、たとえば、メタノール、エタノール、プロパノール、ブタノール、イソブタノール、エチレングリコール、プロピレングリコール、ジエチレングリコール、ジプロピレングリコール、ジアセトンアルコール、メチルセロソルブ、セロソルブ、ブチルセロソルブ、セロソルブアセテート、エチルアセテート、ブチルアセテート、イソブチルアセテート、メチルエチルケトン、メチルイソブチルケトン、イソホロン、シクロヘキサノン、酢酸エチル、酢酸ブチル等が挙げられる。なかでも、ＰＲＴＲ法に該当せず、毒性が低いことから、ブチルセロソルブが好ましい。防錆塗料に含まれる溶剤は１種であってもよく、２種以上であってもよい。
【００２２】
硬化触媒としては、オクチル酸錫、トリブチル錫ジラウレート、ジブチル錫ジラウレート等の錫触媒が好ましい。防錆塗料に含まれる硬化触媒は１種であってもよく、２種以上であってもよい。
レオロジーコントロール剤としては、たとえば、従来から知られている脂肪酸アミド、ベントナイト、有機変性ベントナイト、長鎖脂肪酸エステル、尿素ワックス、ポリオレフィンワックス、ポリエチレンオキサイド、マイクロゲル等が挙げられる。防錆塗料に含まれるレオロジーコントロール剤は１種であってもよく、２種以上であってもよい。
【００２３】
防錆塗料を塗布する方法としては、たとえば、刷毛、ローラ、スプレー、フローコータ、アプリケータ等を用いる方法が挙げられる。防錆塗料の塗布量は、表面塗膜１３の乾燥膜厚が所望の厚みの範囲内となるように適宜決定すればよい。
防錆塗料の硬化に用いる装置は特に制限はなく、密閉式硬化炉、連続硬化が可能なトンネル炉等の硬化装置を採用できる。加熱源は特に限定されず、熱風、赤外線、高周波等が挙げられる。防錆塗料を硬化させる際の温度は、５０〜２５０℃が好ましい。防錆塗料が溶剤を含有している場合には、該溶剤は硬化を行う前もしくは硬化を行うと同時に除去すればよい。溶剤の除去は、加熱、減圧等により揮発させることで行うことが好ましい。
【００２４】
表面塗膜１３は、防錆塗料を複数回塗布して形成してもよい。
表面塗膜１３の厚みは、乾燥膜厚で３０〜１５０μｍが好ましい。防錆塗料を複数回塗布した場合についても、塗膜の総厚みとして前記範囲内であることが好ましい。
【００２５】
研磨工程：
図１に例示した反射板１０Ａにおける表面塗膜１３を有する面１０ａと側面１０ｂで形成されるエッジ部分１０ｃを研磨することで、図２に示すように、所望の傾斜角θの傾斜面１４を形成する。傾斜面１４を形成する研磨は、所望の傾斜角θの傾斜面１４を形成できるものであれば特に限定されず、たとえば、バフ研磨等が挙げられる。
【００２６】
表面塗膜１３を有する面１０ａに対する傾斜面１４の傾斜角θの下限値は、反射鏡１０の反射面の減少を抑制しやすいことから、３０°が好ましく、４０°がより好ましい。前記傾斜面１４の傾斜角θの上限値は、傾斜面塗膜１５を形成する際の含フッ素塗料のたれを抑制しやすく、均一な膜厚の傾斜面塗膜１５を形成しやすくなることから、８０°が好ましく、７０°がより好ましい。
【００２７】
傾斜面塗膜形成工程：
研磨工程で形成した傾斜面１４上に、チクソトロピーインデックスが１．５〜１０．０の含フッ素塗料を塗布して硬化させ、図３に示すように、傾斜面１４上に傾斜面塗膜１５を形成することで反射鏡１０を得る。本発明では、チクソトロピーインデックスが１．５〜１０．０の含フッ素塗料を用いて傾斜面塗膜１５を形成することを特徴とする。
【００２８】
［含フッ素塗料］
本発明における含フッ素塗料のチクソトロピーインデックスの下限値は、塗装時の塗料のたれを抑制でき、均一な膜厚の傾斜面塗膜１５を形成できることから、１．５であり、２．０が好ましく、２．５がより好ましい。また、含フッ素塗料が、反射面側に回りこまず、反射面を汚染しないという点からも、上記の下限値が好ましい。含フッ素塗料のチクソトロピーインデックスの上限値は、傾斜面塗膜１５の平滑性が良好になり、また塗料の濡れ広がり性が良好になることから、１０．０であり、８．０が好ましく、６．０がより好ましい。
本発明における含フッ素塗料としては、架橋性基を有するフルオロオレフィン系共重合体（Ａ）（以下、単に「フルオロオレフィン系共重合体（Ａ）」と記す。）、レオロジーコントロール剤（Ｂ）および溶剤（Ｃ）を含有する含フッ素塗料が好ましい。
【００２９】
（フルオロオレフィン系共重合体（Ａ））
フルオロオレフィン系共重合体（Ａ）は、架橋性基を有するフルオロオレフィン系共重合体であり、フルオロオレフィンに基づく単位と、フルオロオレフィンと共重合可能な、架橋性基を有する単量体（以下、「単量体（ａ１）」と記す。）に基づく単位を有する共重合体である。フルオロオレフィン系共重合体（Ａ）としては、共重合体の溶解性、傾斜面塗膜１５の耐候性、塗布作業性等の点から、フルオロオレフィンに基づく単位と、単量体（ａ１）に基づく単位と、フルオロオレフィンおよび単量体（ａ１）以外の他の単量体（以下、「単量体（ａ２）」と記す。）に基づく単位を有するフルオロオレフィン系共重合体（Ａ１）が好ましい。
【００３０】
フルオロオレフィンは、オレフィン炭化水素（一般式ＣｎＨ２ｎ）の水素原子の１個以上がフッ素原子で置換された化合物である。
フルオロオレフィンの炭素数は、２〜８が好ましく、２〜６がより好ましい。
フルオロオレフィンにおけるフッ素原子の数（以下、「フッ素付加数」という。）は、２以上が好ましく、３〜４がより好ましい。フッ素付加数が２以上であれば、傾斜面塗膜１５の耐候性が向上する。フルオロオレフィンにおいては、フッ素原子で置換されていない水素原子の１個以上が塩素原子で置換されていてもよい。
【００３１】
フルオロオレフィンとしては、テトラフルオロエチレン、クロロトリフルオロエチレン、ヘキサフルオロプロピレン、フッ化ビニリデンおよびフッ化ビニルからなる群から選ばれる１種以上が好ましく、テトラフルオロエチレン、クロロトリフルオロエチレンがより好ましい。
フルオロオレフィンは、１種を単独で使用してもよく、２種以上を併用してもよい。
フルオロオレフィンに基づく単位としては、フルオロオレフィンの重合により直接形成される単位が好ましい。
【００３２】
単量体（ａ１）は、架橋性基を有する単量体である。前記架橋性基とは、架橋性基同士、または硬化剤と反応して架橋結合を形成する基である。架橋性基としては、水酸基、カルボキシル基、加水分解性シリル基、エポキシ基、アミノ基、イソシアネート基等が挙げられる。
単量体（ａ１）に基づく単位としては、単量体（ａ１）の重合により直接形成される単位が好ましい。
【００３３】
水酸基を有する単量体としては、たとえば、アリルアルコール；２−ヒドロキシエチルビニルエーテル、４−ヒドロキシブチルビニルエーテル、シクロヘキサンジオールモノビニルエーテル等のヒドロキシアルキルビニルエーテル；２−ヒドロキシエチルアリルエーテル等のヒドロキシアルキルアリルエーテル；ヒドロキシエチルカルボン酸ビニルエステル等のヒドロキシアルキルビニルエステル；ヒドロキシエチル（メタ）アクリレート等の（メタ）アクリル酸ヒドロキシアルキルエステル等が挙げられる。
カルボキシル基を有する単量体としては、たとえば、クロトン酸、ウンデセン酸等が挙げられる。
加水分解性シリル基を有する単量体としては、たとえば、トリエトキシビニルシラン等が挙げられる。
エポキシ基を有する単量体としては、たとえば、グリシジルビニルエーテル、グリシジルアリルエーテル等が挙げられる。
アミノ基を有する単量体としては、たとえば、アミノプロピルビニルエーテル、アミノプロピルアリルエーテル等が挙げられる。
イソシアネート基を有する単量体としては、たとえば、イソシアナトプロピル（メタ）アクリレート等が挙げられる。
単量体（ａ１）は、１種を単独で使用してもよく、２種以上を併用してもよい。
【００３４】
また、単量体（ａ１）に基づく単位は、重合体を得た後に該重合体の重合単位の一部を化学変換することで架橋性基を導入して形成してもよい。たとえば、カルボン酸ビニルエステルを共重合した重合体をケン化することにより水酸基を導入する方法、水酸基を有する単量体を共重合した重合体に多価カルボン酸またはその無水物を反応させてカルボキシル基を導入する方法、水酸基を有する単量体を共重合した重合体にイソシアネートアルキルアルコキシシランを反応させて加水分解性シリル基を導入する方法、水酸基を有する単量体を共重合した重合体に多価イソシアネート化合物を反応させてイソシアネート基を導入する方法等が挙げられる。
【００３５】
単量体（ａ２）としては、ビニル系モノマー、すなわち、炭素−炭素二重結合を有する化合物が好ましい。ビニル系モノマーとしては、たとえば、ビニルエーテル、アリルエーテル、カルボン酸ビニルエステル、カルボン酸アリルエステル、オレフィン等が挙げられる。
【００３６】
ビニルエーテルとしては、たとえば、シクロヘキシルビニルエーテル等のシクロアルキルビニルエーテル；ノニルビニルエーテル、２−エチルヘキシルビニルエーテル、ヘキシルビニルエーテル、エチルビニルエーテル、ｎ−ブチルビニルエーテル、ｔ−ブチルビニルエーテル等のアルキルビニルエーテルが挙げられる。
アリルエーテルとしては、たとえば、エチルアリルエーテル、ヘキシルアリルエーテル等のアルキルアリルエーテルが挙げられる。
【００３７】
カルボン酸ビニルエステルとしては、たとえば、酢酸、酪酸、ピバリン酸、安息香酸、プロピオン酸等のカルボン酸のビニルエステルが挙げられる。また、分枝鎖状のアルキル基を有するカルボン酸のビニルエステルとして、市販されているベオバ−９、ベオバ−１０（いずれもシェル化学社製、商品名）等を使用してもよい。
カルボン酸アリルエステルとしては、たとえば、前記カルボン酸ビニルエステルで挙げたカルボン酸のアリルエステルが挙げられる。
オレフィンとしては、たとえば、エチレン、プロピレン、イソブチレン等が挙げられる。
単量体（ａ２）は、１種を単独で使用してもよく、２種以上を併用してもよい。
【００３８】
フルオロオレフィン系共重合体（Ａ）としては、フルオロオレフィン系共重合体（Ａ１）が好ましく、クロロトリフルオロエチレン（ＣＴＦＥ）、シクロヘキシルビニルエーテル（ＣＨＶＥ）、アルキルビニルエーテルおよびヒドロキシアルキルビニルエーテルの共重合体；ＣＴＦＥ、アルキルビニルエーテルおよびアリルアルコールの共重合体；ＣＴＦＥ、脂肪族カルボン酸ビニルエステルおよびヒドロキシアルキルビニルエーテルの共重合体；またはこれらの共重合体におけるＣＴＦＥの代わりにテトラフルオロエチレン（ＴＦＥ）を用いた共重合体がより好ましい。
【００３９】
フルオロオレフィン系共重合体（Ａ１）中のフルオロオレフィンに基づく単位の割合は、フルオロオレフィン共重合体（Ａ１）中の全単位に対して、３０〜７０モル％が好ましく、４０〜６０モル％がより好ましい。フルオロオレフィンに基づく単位が前記下限値以上であれば、傾斜面塗膜１５の耐候性が向上する。フルオロオレフィンに基づく単位が前記上限値以下であれば、フルオロオレフィン系共重合体（Ａ１）の溶剤（Ｃ）への溶解性が向上する。
フルオロオレフィン系共重合体（Ａ１）中の単量体（ａ１）に基づく単位の割合は、０．５〜３０モル％が好ましく、１〜２０モル％がより好ましい。単量体（ａ１）に基づく単位の割合が前記下限値以上であれば、傾斜面塗膜１５の密着性が向上する。単量体（ａ１）に基づく単位の割合が前記上限値以下であれば、傾斜面塗膜１５の機械特性が向上する。
フルオロオレフィン系共重合体（Ａ１）中の単量体（ａ２）に基づく単位の割合は、０．５〜５０モル％が好ましく、１〜４０モル％がより好ましい。単量体（ａ２）に基づく単位の割合が前記下限値以上であれば、フルオロオレフィン系共重合体（Ａ１）の溶剤（Ｃ）への溶解性が向上する。単量体（ａ２）に基づく単位の割合が前記上限値以下であれば、傾斜面塗膜１５の耐候性および密着性が向上する。
【００４０】
フルオロオレフィン系共重合体（Ａ）の数平均分子量は、２，０００〜１００，０００が好ましく、６，０００〜３０，０００がより好ましい。
【００４１】
フルオロオレフィン系共重合体（Ａ）としては、商品名「ルミフロン」（旭硝子社製）、商品名「フルオネート」（大日本インキ化学工業社製）、商品名「セフラルコート」（セントラル硝子社製）、商品名「ザフロン」（東亜合成社製）、商品名「ゼッフル」（ダイキン工業社製）等が市販されている。
フルオロオレフィン系共重合体（Ａ）は、１種を単独で使用してもよく、２種以上を併用してもよい。
【００４２】
含フッ素塗料中のフルオロオレフィン系共重合体（Ａ）の含有量は、２０〜８０質量％が好ましく、３０〜７０質量％がより好ましい。フルオロオレフィン系共重合体（Ａ）の含有量が前記下限値以上あれば、傾斜面塗膜１５の耐候性が向上する。フルオロオレフィン系共重合体（Ａ）の含有量が前記上限値以下であれば、塗布作業が容易になる。
【００４３】
（レオロジーコントロール剤（Ｂ））
レオロジーコントロール剤（Ｂ）は、含フッ素塗料のチクソトロピーインデックスを調整する成分である。
レオロジーコントロール剤（Ｂ）としては、脂肪酸アミド、ベントナイト、有機変性ベントナイト、長鎖脂肪酸エステル、尿素ワックス、ポリオレフィンワックス、ポリエチレンオキサイド等が挙げられる。なかでも、芳香族、ケトン類、エステル類等の溶剤に容易に膨潤する点、少量で増粘する点、塗膜の耐候性への影響が小さい点等から、脂肪酸アミドが好ましい。
【００４４】
脂肪酸アミドとしては、たとえば、以下の化合物が挙げられる。
飽和脂肪酸モノアミド（ラウリン酸アミド、ステアリン酸アミド、パルミチン酸アミド、カプロン酸アミド、カプリル酸アミド、カプリン酸アミド、ミリスチン酸アミド、ベヘン酸アミド、ヒドロキシステアリン酸アミド等）、
不飽和脂肪酸モノアミド（オレイン酸アミド、エルカ酸アミド、リシノール酸アミド、ブラシジン酸アミド、エシル酸アミド、リノール酸アミド、リノレン酸アミド、米糖脂肪酸アミド、ヤシ脂肪酸アミド等）、
飽和脂肪酸ビスアミド（メチレンビスステアリン酸アミド、エチレンビスカプリン酸アミド、エチレンビスラウリン酸アミド、エチレンビスステアリン酸アミド、エチレンビスイソステアリン酸アミド、エチレンビスヒドロキシステアリン酸アミド、ヘキサメチレンビスステアリン酸アミド、ヘキサメチレンビスベヘン酸アミド、ヘキサメチレンビスヒドロキシステアリン酸アミド、Ｎ，Ｎ’−ジステアリルアジピン酸アミド、Ｎ，Ｎ’−ジステアリルセバシン酸アミド、メチレンビスパルミチン酸アミド、エチレンビスパルミチン酸アミド、メチレンビスベヘン酸アミド、エチレンビスベヘン酸アミド、ヘキサエチレンビスパルミチン酸アミド等）、
不飽和脂肪酸ビスアミド（エチレンビスオレイン酸アミド、ヘキサメチレンビスオレイン酸アミド、Ｎ，Ｎ’−ジオレイルアジピン酸アミド、Ｎ，Ｎ’−ジオレイルセバシン酸アミド等）、
置換アミド（Ｎ−ステアリルステアリン酸アミド、Ｎ−オレイルオレイン酸アミド、Ｎ−ステアリルオレイン酸アミド、Ｎ−オレイルステアリン酸アミド、Ｎ−ステアリルエルカ酸アミド、Ｎ−オレイルパルミチン酸アミド等）、
芳香族ビスアミド類（メチロールステアリン酸アミド類、メチロールベヘン酸アミド等のメチロールアミド類、Ｎ，Ｎ−ジステアリルイソフタール酸アミド、メタキシリレンビスステアリン酸アミド等）、
分岐型アミド（Ｎ，Ｎ’−２−ヒドロキシエチルステアリン酸アミド、Ｎ，Ｎ’−エチレンビスオレイン酸アミド、Ｎ，Ｎ’−キシレンビスステアリン酸アミド、Ｎ，Ｎ’−ジオレイルアジピン酸アミド、Ｎ，Ｎ’−ジオレイルセバシン酸アミド、Ｎ，Ｎ’−ジステアリルイソフタル酸アミド等）、
アルカノールアミド（ヤシ油脂肪酸モノエタノールアミド、ラウリン酸モノエタノールアミド、ミリスチン酸モノエタノールアミド、オレイン酸モノエタノールアミド、ヤシ油脂肪酸ジエタノールアミド、ラウリン酸ジエタノールアミド、ミリスチン酸ジエタノールアミド、オレイン酸ジエタノールアミド、ヤシ油脂肪酸モノプロパノールアミド、ラウリン酸モノプロパノールアミド、ミリスチン酸モノプロパノールアミド、オレイン酸モノプロパノールアミド、ポリオキシアルキレンアルカノールアミド等）等。
【００４５】
レオロジーコントロール剤（Ｂ）は、少量の添加で効果があり、塗膜中に残存することによる耐候性低下を引き起こし難いという点で、脂肪酸アミドのなかでも、飽和脂肪酸モノアミド、飽和脂肪酸ビスアミドがより好ましく、飽和脂肪酸ビスアミドがさらに好ましく、エチレンビスヒドロキシステアリン酸アミドが特に好ましい。
【００４６】
脂肪酸アミドとしては、商品名「Ａ−Ｓ−Ａ」（伊藤製油社製）、商品名「ターレン」または商品名「フローノン」（共栄社化学社製）、商品名「ディスパロン」（楠本化成社製）等が市販されている。
レオロジーコントロール剤（Ｂ）は、１種を単独で使用してもよく、２種以上を併用してもよい。
【００４７】
含フッ素塗料中のレオロジーコントロール剤（Ｂ）の配合量は、塗料中の全固形分に対して、０．０５〜５．０質量％が好ましく、０．１〜３．０質量％がより好ましい。レオロジーコントロール剤（Ｂ）の配合量が前記下限値以上であれば、塗料の飛散を抑制しやすくなる。レオロジーコントロール剤（Ｂ）の配合量が前記上限値以下であれば、塗料の粘度が高くなりすぎず塗布作業が容易になり、また耐候性の低下を抑制しやすい。
【００４８】
（溶剤（Ｃ））
溶剤（Ｃ）は、フルオロオレフィン系共重合体（Ａ）等の各成分を溶解または分散できるものであれば特に限定されない。
溶剤（Ｃ）としては、たとえば、キシレン、トルエン等の芳香族化合物；メチルエチルケトン、メチルイソブチルケトン等のケトン類；酢酸ブチル、酢酸アミル等のエステル類；プロピレングリコールモノメチルエーテル、プロピレングリコールジメチルエーテル等のプロピレングリコールアルキルエーテル類等が挙げられる。
溶剤（Ｃ）は、１種を単独で使用してもよく、２種以上を併用してもよい。
【００４９】
溶剤（Ｃ）としては、場合によってはフルオロオレフィン系共重合体（Ａ）の重合時に使用した重合溶媒を使用してもよい。
含フッ素塗料中の溶剤（Ｃ）の含有量は、フルオロオレフィン系共重合体（Ａ）の溶解性、チクソトロピーインデックス、塗布方法等を考慮して適宜決定される。
【００５０】
（硬化剤（Ｄ））
本発明に使用するフッ素塗料は、フルオロオレフィン系共重合体（Ａ）が自己硬化性をもたらす架橋性基を有しない場合、硬化剤（Ｄ）を含有させることが好ましい。硬化剤（Ｄ）としては、フルオロオレフィン系共重合体（Ａ）が有する架橋性基と反応して硬化塗膜を形成できるものであればよく、塗料用硬化剤として知られる種々の硬化剤が使用できる。硬化剤（Ｄ）の具体例としては、アミノ系硬化剤、多価イソシアネート系硬化剤、ブロック多価イソシアネート系硬化剤等が挙げられる。これらの硬化剤の具体例は、前記防錆塗料で挙げたものと同じものが挙げられる。なかでも、フルオロオレフィン系共重合体（Ａ）が水酸基を有する場合、高温焼付けを必要とせず、現場施工ができる多価イソシアネート系硬化剤が好ましく、無黄変タイプの多価イソシアネート系硬化剤が特に好ましい。
硬化剤（Ｄ）は、１種を単独で使用してもよく、２種以上を併用してもよい。
【００５１】
本発明の含フッ素塗料が硬化剤（Ｄ）を含有する場合、本発明の含フッ素塗料における硬化剤（Ｄ）の含有量は、フルオロオレフィン系共重合体（Ａ）中の架橋性基１モルに対して、該架橋性基と反応する反応性基が０．５〜１．５倍モルとなる量が好ましい。硬化剤（Ｄ）の含有量が前記下限値以上であれば、フルオロオレフィン系共重合体（Ａ）を充分に架橋しやすい。硬化剤（Ｄ）の含有量が前記上限値以下であれば、未反応の硬化剤（Ｄ）が塗膜に残留し、傾斜面塗膜１５の性能に影響することを抑制しやすい。
【００５２】
（顔料（Ｅ））
本発明における含フッ素塗料は、防錆、着色、補強等を目的として、顔料（Ｅ）を含有することが好ましい。顔料（Ｅ）としては、防錆顔料、着色顔料および体質顔料からなる群から選ばれる１種以上の顔料が好ましい。
【００５３】
防錆顔料は、前記防錆塗料で挙げたものと同じものが挙げられる。
着色顔料は、塗膜を着色するための顔料である。着色顔料としては、酸化チタン、カーボンブラック、酸化鉄、フタロシアニンブルー、フタロシアニングリーン、キナクリドン、イソインドリノン、ベンズイミダゾロン、ジオキサジン等が挙げられる。酸化チタン顔料を使用する場合には、傾斜面塗膜１５の耐候性をさらに向上させる目的で、酸化セリウム等で表面処理が施され、光触媒作用を抑制されたものが好ましい。このような酸化チタンとしてはＤ−９１８（商品名、堺化学社製）、ＰＦＣ１０５（商品名、石原産業社製）が特に推奨できる。
体質顔料は、傾斜面塗膜１５の硬度を向上させ、かつ、傾斜面塗膜１５の厚みを増すための顔料である。体質顔料としては、タルク、硫酸バリウム、マイカ、炭酸カルシウム等が挙げられる。
顔料（Ｅ）としては、紫外線遮断性能に優れることから、酸化チタンが特に好ましい。
【００５４】
本発明における含フッ素塗料が顔料（Ｅ）を含有する場合、顔料（Ｅ）の含有量は、使用時の含フッ素塗料における顔料（Ｅ）以外の固形分の総量（１００質量部）に対して、５０〜５００質量部が好ましく、１００〜４００質量部がより好ましい。顔料（Ｅ）の含有量が前記下限値以上であれば、顔料（Ｅ）の機能が得られやすい。顔料（Ｅ）の含有量が前記上限値以下であれば、均一な膜厚の傾斜面塗膜１５を形成するのが容易になる。
【００５５】
（その他成分）
本発明における含フッ素塗料には、前述した各成分以外のその他の成分を含有してもよい。その他の成分としては、硬化触媒、酸化防止剤、防錆剤、レベリング剤、消泡剤、防汚剤、界面活性剤、フルオロオレフィン系共重合体（Ａ）以外のその他樹脂、シランカップリング剤、つや消し剤、帯電防止剤等が挙げられる。
【００５６】
本発明における含フッ素塗料に硬化触媒を含有させることで、硬化反応が促進され、傾斜面塗膜１５の耐水性、耐塩水性等の化学性能および耐擦り傷性や冷熱サイクルによる耐クラック性等の物理性能が向上する。太陽熱集熱用反射鏡は、反射面に付着した砂やゴミ等を水や海水で洗浄することがあり、傾斜面塗膜の耐水性や耐塩水性等の化学性能や耐擦り傷性等の物理性能を向上させるために、硬化触媒を含有させ、硬化反応を促進させることが好ましい。また、太陽熱集熱用反射鏡は、砂漠等の昼間と夜間の温度差が激しい地域に設置されることがあり、冷熱サイクルによる耐クラック性を向上させ、周縁部よりの水分の浸入を抑制するために、硬化触媒を含有させ、硬化反応を促進させることが好ましい。また、低温において短時間で硬化させる場合には、本発明における含フッ素塗料に硬化触媒を含有させることが好ましい。
硬化触媒としては、オクチル酸錫、トリブチル錫ジラウレート、ジブチル錫ジラウレート等の錫触媒が好ましい。硬化触媒は、１種を単独で使用してもよく、２種以上を併用してもよい。
【００５７】
本発明における含フッ素塗料が硬化触媒を含有する場合、硬化触媒の含有量は、使用時の塗料における固形分の総量（１００質量）に対して、０．００００１〜１０質量％が好ましい。硬化触媒の含有量が０．００００１質量％以上であれば、触媒効果が充分に得られやすい。硬化触媒の含有量が１０質量％以下であれば、残存する硬化触媒の傾斜面塗膜１５への影響を抑制しやすく、傾斜面塗膜１５の耐熱性および耐水性が向上する。
【００５８】
本発明における含フッ素塗料は、フルオロオレフィン系共重合体（Ａ）、レオロジーコントロール剤（Ｂ）、溶剤（Ｃ）等の各成分を配合した後、混練機、分散機等で分散する方法、または撹拌する方法により得られる。各成分の混合順序は特に限定されない。
本発明における含フッ素塗料は、硬化剤（Ｄ）を使用する場合、塗膜を形成する直前に硬化剤（Ｄ）を加える二液型の塗料組成物であってもよく、フルオロオレフィン系共重合体（Ａ）の架橋性基または硬化剤（Ｄ）の反応性基のいずれかをブロック化している場合等は、フルオロオレフィン系共重合体（Ａ）と硬化剤（Ｄ）を予め含む一液型の塗料組成物であってもよい。
【００５９】
傾斜面１４への含フッ素塗料の塗布方法としては、刷毛による塗布、スプレーによる塗布、浸漬法による塗布、ロールコータによる塗布、フローコータによる塗布、ポッティングによる塗布等が挙げられる。
【００６０】
含フッ素塗料の硬化に用いる装置は特に制限はなく、密閉式硬化炉、連続硬化が可能なトンネル炉等の硬化装置を採用できる。加熱源は特に限定されず、熱風、赤外線、高周波等が挙げられる。
含フッ素塗料の硬化に要する温度および時間については、フルオロオレフィン系共重合体（Ａ）が有する架橋性基、硬化剤（Ｄ）、硬化触媒の種類等によっても異なるが、５０〜１５０℃の範囲の温度で、１〜１０時間の硬化条件が好ましく、５０〜８０℃の温度範囲の温度で、３０分〜２時間の硬化条件がより好ましい。
【００６１】
傾斜面塗膜１５は、含フッ素塗料を複数回塗布して形成してもよい。
傾斜面塗膜１５の厚みは、１０〜５０μｍが好ましい。傾斜面塗膜１５を複数回塗布した場合についても、塗膜の総厚みとして前記範囲内であることが好ましい。
【００６２】
以上説明した本発明の太陽熱集熱用反射鏡の製造方法は、チクソトロピーインデックスが１．５〜１０．０の含フッ素塗料を使用することで、エッジ部分を研磨した傾斜面に塗膜を形成する際、含フッ素塗料のたれや流動を抑制できる。これにより、エッジ部分を研磨した傾斜面に膜厚が均一で耐候性に優れた塗膜を形成できるので、反射層と表面塗膜の界面への水分の浸入が充分に抑制され、反射層が腐食することによる反射率の低下を長期にわたって抑制できる太陽熱集熱用反射鏡が得られる。また、本発明の太陽熱集熱用反射鏡の製造方法は、含フッ素塗料のたれや流動を抑制できるため作業性も向上する。
【実施例】
【００６３】
以下、実施例によって本発明を詳細に説明するが、本発明は以下の記載によっては限定されない。例１〜例４は製造例である。例５は実施例であり、例６は比較例である。
［チクソトロピーインデックスの測定］
チクソトロピーインデックスは、２５℃において、Ｅ型粘度計における回転数が５ｒｐｍのときの粘度（η５ｒｐｍ）と、回転数が５０ｒｐｍのときの粘度（η５０ｒｐｍ）を測定し、それらの粘度比（η５ｒｐｍ／η５０ｒｐｍ）として算出した。
【００６４】
＜フルオロオレフィン系共重合体（Ａ）の製造＞  
［例１］
内容積２５００ｍＬのステンレス製撹拌機付き耐圧反応器に、キシレンの５９０ｇと、エタノールの１７０ｇと、単量体（ａ１）である４−ヒドロキシブチルビニルエーテル（ＨＢＶＥ）の１２９ｇと、単量体（ａ２）であるエチルビニルエーテル（ＥＶＥ）の２０６ｇおよびシクロヘキシルビニルエーテル（ＣＨＶＥ）の２０８ｇと、炭酸カルシウムの１１ｇと、パーブチルパーピバレート（ＰＢＰＶ）の３．５ｇとを仕込み、窒素による脱気により液中の溶存酸素を除去した。
次に、フルオロオレフィンであるクロロトリフルオロエチレン（ＣＴＦＥ）の６６０ｇを導入して徐々に昇温し、温度６５℃に維持しながら反応を続けた。１０時間反応させた後、反応器を水冷して反応を停止した。得られた反応液を室温まで冷却した後、未反応の単量体をパージし、得られた反応液を珪藻土で濾過して固形物を除去した。次に、キシレンの一部とエタノールを減圧留去により除去し、フルオロオレフィン系共重合体（Ａ−１）のキシレン溶液（不揮発分６０質量％）を得た。
【００６５】
＜含フッ素塗料の製造＞
［例２］
例１で得られたフルオロオレフィン系共重合体（Ａ−１）のキシレン溶液（不揮発分６０質量％）の６０．０ｇに、顔料（Ｅ）である酸化チタン（堺化学社製、商品名「Ｄ−９１８」）の２２．０ｇ、溶剤（Ｃ）であるキシレンの１４．５ｇ、酢酸ブチルの５．０ｇ、レオロジーコントロール剤（Ｂ）であるターレン８３００−２０（脂肪酸アミド系、共栄社化学製、有効成分２０．０質量％）の１．５ｇを加え、さらに、直径１ｍｍのガラスビーズの１０５．０ｇを加えて、ペイントシェーカーで２時間撹拌した。撹拌後、濾過を行ってガラスビーズを取り除き、顔料組成物を得た。
次に、前記顔料組成物に、硬化剤（Ｄ）であるＨＤＩヌレートタイプのポリイソシアネート樹脂（日本ポリウレタン社製、商品名「コロネートＨＸ」）の６．６ｇと、硬化触媒であるジブチル錫ジラウレートの０．１ｇ（キシレンで４〜１０倍に希釈して３ｇとしたもの。）とをさらに加えて混合し、含フッ素塗料（ｉ）を得た。得られた含フッ素塗料（ｉ）のチクソトロピーインデックスは４．５であった。
【００６６】
［例３］
例１で得られたフルオロオレフィン系共重合体（Ａ１）のキシレン溶液（不揮発分６０質量％）の６０．０ｇに、顔料（Ｅ）である酸化チタン（堺化学社製、商品名「Ｄ−９１８」）の２２．０ｇ、キシレンの１４．５ｇ、酢酸ブチルの５．０ｇを加え、さらに、直径１ｍｍのガラスビーズの１０５．０ｇを加えて、ペイントシェーカーで２時間撹拌した。撹拌後、濾過を行ってガラスビーズを取り除き、顔料組成物を得た。
次に、前記顔料組成物に、硬化剤（Ｄ）としてＨＤＩヌレートタイプのポリイソシアネート樹脂（日本ポリウレタン社製、商品名「コロネートＨＸ」）の６．６ｇと、硬化触媒であるジブチル錫ジラウレートの０．１ｇ（キシレンで４〜１０倍に希釈して３ｇとしたもの。）とをさらに加えて混合し、含フッ素塗料（ii）を得た。得られた含フッ素塗料（ii）のチクソトロピーインデックスは１．２であった。
【００６７】
＜反射板の製造＞
［例４］
ガラス基板の片面に、厚みが１０００ｍｇ／ｍ２になるように銀メッキ処理を施して反射層（銀層）を形成し、さらにその反射層上に厚みが１００ｍｇ／ｍ２になるように銅メッキ処理を施して金属保護層（銅層）を形成した。次に、前記金属保護層上に、鉛を含まない防錆塗料（大日本塗料社製、商品名「ＳＭ  ＣＯＡＴ  ＤＦ」）を乾燥塗膜の膜厚が６０μｍとなるように塗布し、１７０℃のオーブンで５分間乾燥硬化させることにより表面塗膜を形成して反射板を得た。
次に、得られた反射板の表面塗膜を有する面と側面で形成されるエッジ部分をバフ研磨し、図３に例示したような、傾斜角θが５０°の傾斜面を形成した。
【００６８】
＜反射板のエッジ部分の加工＞
［例５］
例４で得られた反射板の傾斜面に、例２で得られた含フッ素塗料（ｉ）を刷毛塗りし、２５℃の恒温室中で１週間養生させることにより傾斜面塗膜を形成し、太陽熱集熱用反射鏡を得た。
【００６９】
［例６］
含フッ素塗料（ｉ）の代わりに含フッ素塗料（ii）を使用した以外は、例５と同様にして、例４で得られた反射板の傾斜面に傾斜面塗膜を形成し、太陽熱集熱用反射鏡を得た。
【００７０】
［評価方法］
例５および例６で得られた太陽熱集熱用反射鏡について、形成初期の傾斜面塗膜の外観の評価と、促進耐候性試験による傾斜面塗膜の耐候性の評価を行った。
（外観）
形成初期の傾斜面塗膜の外観を目視で確認し、以下の基準に従って評価した。
「○」：良好。塗料たれや濡れ広がり不良等の問題が確認されず、傾斜面上に均一な膜厚の傾斜面塗膜が形成された。
「×」：不良。塗料たれが発生し、傾斜面上に均一な膜厚の傾斜面塗膜を形成できなかった。
（促進耐候性試験）
Ａｃｃｅｌｅｒａｔｅｄ  Ｗｅａｔｈｅｒｉｎｇ  Ｔｅｓｔｅｒ（Ｑ−ＰＡＮＥＬ  ＬＡＢ  ＰＲＯＤＵＣＴＳ社製、モデル：ＱＵＶ／ＳＥ）を用い、５０００時間暴露後と初期の傾斜面塗膜を比較して、異常（剥離、割れ）の有無について以下の基準に従って評価した。
「○」：良好。傾斜面塗膜に異常（剥離、割れ）が観察されなかった。
「×」：不良。傾斜面塗膜に異常（剥離、割れ）が観察された。
例５および例６の評価結果を表１に示す。
【００７１】
【表１】
2014132203.tif 000003
【００７２】
表１に示すように、本発明の含フッ素塗料（ｉ）を使用した例５では、チクソトロピーインデックスが１．５未満の含フッ素塗料（ii）を使用した例６に比べて、形成した傾斜面塗膜は外観が良好であり、優れた耐候性を有していた。
【符号の説明】
【００７３】
１０  太陽熱集熱用反射鏡
１１  ガラス基板
１２  反射層
１３  表面塗膜
１４  傾斜面
１５  傾斜面塗膜
１０ａ  表面塗膜を有する面
１０ｂ  側面
１０ｃ  エッジ部分
【図１】
2014132203.tif 000004
【図２】
2014132203.tif 000005
【図３】
2014132203.tif 000006